СТАБИЛЬНЫЕ ПРИ ХРАНЕНИИ ПОЛИОЛЬНЫЕ КОМПОЗИЦИИ ДЛЯ ПОЛУЧЕНИЯ ЖЕСТКОЙ ПОЛИИЗОЦИАНУРАТНОЙ ПЕНЫ

1. Стабильная при хранении полиольная композиция, включающая
(a) от примерно 1 до примерно 20 масс.% алифатического сложного полиэфирполиола, имеющего гидроксильное число менее примерно 100, где алифатический сложный полиэфирполиол получен реакцией по меньшей мере поликарбоновой кислоты с полигидроксисоединением;
(b) от примерно 1 до примерно 60 масс.% ароматического сложного полиэфирполиола;
(c) от примерно 1 до примерно 60 масс.% простого полиэфирполиола новолачного типа; и
(d) от примерно 1 до примерно 20 масс.% фторуглеводородного вспенивающего агента;
где полиольная композиция не показывает фазового разделения, определяемого визуальной проверкой без увеличения, в течение периода по меньшей мере 60 дней в условиях окружающей среды.
2. Полиольная композиция по п.1, в которой поликарбоновая кислота выбрана из группы, состоящей из адипиновой кислоты, глутаровой кислоты, янтарной кислоты, пимелиновой кислоты, субериновой кислоты, азелаиновой кислоты, себациновой кислоты, ундекандиовой кислоты, додекандиовой кислоты, гександиовой кислоты, гексагидрофталевой кислоты, 1,3- и 1,4-циклогександикарбоновой кислоты, фумаровой кислоты, малеиновой кислоты, малеинового ангидрида, фталевого ангидрида и их сочетаний.
3. Полиольная композиция по п.1, в которой полигидроксисоединение получено из группы, состоящей из низшего алкилена и низшего алкоксиалкилена, имеющих от 2 до 12 атомов углерода.
4. Полиольная композиция по п.1, в которой полигидроксисоединение выбрано из группы, состоящей из этиленгликоля, диэтиленгликоля, пропиленгликоля, дипропиленгликоля, 1,2- и 1,3-пропандиола, 1,10-декандиола, глицерина, триметилолпропана, 1,4-бутандиола, 1,5-пентандиола, 1,6-гександиола и 1,3- и 1,4-циклогександиметанола, этандиола, трипропиленгликоля, тетраэтиленгликоля, тетрапропиленгликоля, тетраметиленгликоля и их сочетаний.
5. Полиольная композиция по п.1, в которой алифатический сложный полиэфирполиол получен реакцией димерной жирной кислоты или соответствующего сложного эфира жирной кислоты; недимерной поликарбоновой кислоты; и полигидроксисоединения.
6. Полиольная композиция по п.5, в которой димерная жирная кислота представляет собой продукт димеризации олеиновой кислоты, линолевой кислоты, линоленовой кислоты, пальмитолеиновой кислоты, элаидиновой кислоты или ненасыщенной смеси натуральных жиров и масел, полученной гидролизом подсолнечного масла, соевого масла, оливкового масла, рапсового масла, хлопкового масла или таллового масла.
7. Полиольная композиция по п.1, в которой поликарбоновая кислота представляет собой адипиновую кислоту, а полигидроксисоединение представляет собой этиленгликоль или диэтиленгликоль.
8. Полиольная композиция по п.1, в которой алифатический сложный полиэфирполиол выбран из группы, состоящей из циклоалифатических и гетероциклических алифатических сложных полиэфирполиолов и алифатических сложных полиэфирполиолов лактонов.
9. Полиольная композиция по п.8, в которой алифатические сложные полиэфирполиолы лактонов выбраны из группы, состоящей из эпсилон-капролактонов, гидроксикарбоновых кислот и их сочетаний.
10. Полиольная композиция по п.1, в которой ароматический сложный полиэфирполиол выбран из группы, состоящей из ароматических сложных полиэфирполиолов, имеющих содержание ароматических фрагментов по меньшей мере примерно 50 масс.%.
11. Полиольная композиция по п.10, в которой ароматический сложный полиэфирполиол имеет содержание ароматических фрагментов от примерно 70 до примерно 90 масс.%.
12. Полиольная композиция по п.1, в которой ароматический сложный полиэфирполиол получен переэтерификацией неочищенных остатков реакции или отбрасываемых сложных полиэфирных смол.
13. Полиольная композиция по п.1, в которой простой полиэфирполиол новолачного типа получен из фенола, выбранного из группы, состоящей из о-, м- и п-крезолов, этилфенола, нонилфенола, п-фенилфенола, 2,2-бис(4-гидроксифенол)пропана, бета-нафтола, бета-гидроксиантрацена, п-хлорфенола, о-бромфенола, 2,6-дихлорфенола, п-нитрофенола, 4-нитро-6-фенилфенола, 2-нитро-4-метилфенола, 3,5-диметилфенола, п-изопропилфенола, 2-бром-4-циклогексилфенола, 4-трет-бутилфенола, 2-метил-4-бромфенола, 2-(2-гидроксипропил)фенола, 2-(4-гидроксифенол)этанола, 2-карбэтоксифенола, 4-хлорметилфенола и их смесей.
14. Полиольная композиция по п.1, в которой алифатический сложный полиэфирполиол присутствует в количестве от 1 до 20 масс.%; ароматический сложный полиэфирполиол присутствует в количестве от примерно 1 до 50 масс.%; и простой полиэфирполиол новолачного типа присутствует в количестве от примерно 20 до примерно 50 масс.% в расчете на полиольную композицию.
15. Полиольная композиция по п.1, дополнительно включающая углеводородный или галогенуглеводородный вспенивающий агент.
16. Полиольная композиция по п.15, в которой вспенивающий агент выбран из группы, состоящей из HCFC-142b (1-хлор-1,1-дифторэтан), HCFC-22 (хлордифторметан), HFC-245fa (1,1,1,3,3-пентафторпропан), HCFC-365mfc (1,1,1,3,3-пентафторбутан), HFC-227ea (1,1,1,2,3,3,3-гептафторпропан), HFC-134a (1,1,1,2-тетрафторэтан), бутана, изобутана, 2,3-диметилбутана, н- и изо-изомеров пентана, изомеров гексана, изомеров гептана, циклопентана, циклогексана, циклогептана и их сочетаний.
17. Полиольная композиция по п.1, в которой вспенивающий агент присутствует в количестве от примерно 2 до примерно 15 частей на 100 частей по массе полиольной композиции.
18. Состав для получения полиизоциануратной пены, включающий
полиизоцианат и
полиольную композицию, включающую
(a) от примерно 1 до примерно 20 масс.% алифатического сложного полиэфирполиола, имеющего гидроксильное число менее примерно 100, где алифатический сложный полиэфирполиол получен реакцией по меньшей мере поликарбоновой кислоты с полигидроксисоединением;
(b) от примерно 1 до примерно 60 масс.% ароматического сложного полиэфирполиола;
(c) от примерно 1 до примерно 60 масс.% простого полиэфирполиола новолачного типа; и
(d) от примерно 1 до примерно 20 масс.% фторуглеводородного вспенивающего агента;
причем полиольная композиция является такой, что она не показывает фазового разделения, определяемого визуальной проверкой без увеличения, в течение периода по меньшей мере 60 дней в условиях окружающей среды.
19. Способ получения полиизоциануратной пены, включающий приведение в контакт в условиях пенообразования
полиизоцианата и
полиольной композиции, включающей
(a) от примерно 1 до примерно 20 масс.% алифатического сложного полиэфирполиола, имеющего гидроксильное число менее примерно 100, где алифатический сложный полиэфирполиол получен реакцией по меньшей мере поликарбоновой кислоты с полигидроксисоединением;
(b) от примерно 1 до примерно 60 масс.% ароматического сложного полиэфирполиола;
(c) от примерно 1 до примерно 60 масс.% простого полиэфирполиола новолачного типа;
причем полиольная композиция является такой, что она не показывает фазового разделения, определяемого визуальной проверкой без увеличения, в течение периода по меньшей мере 60 дней в условиях окружающей среды; и
(d) от примерно 1 до примерно 20 масс.% фторуглеводородного вспенивающего агента;
причем полиольная композиция является такой, что она не показывает фазового разделения, определяемого визуальной проверкой без увеличения, в течение периода по меньшей мере 60 дней в условиях окружающей среды;
при значении изоцианатного индекса в диапазоне от примерно 2,5 до примерно 4; с получением жесткой полиизоциануратной пены.